(57)【要約】  【課題】  バリウム欠陥の少ないチタン酸バリウム粉末の製造方法を提供すること。  【解決手段】  本発明のチタン酸バリウム粉末の製造方法は、チタン化合物とバリウム化合物の水熱反応を、前記バリウム化合物中のバリウム１モル又は前記チタン化合物中のチタン１モルに対して０．００４〜０．１５モルのルビジウム化合物及び／又はカリウム化合物の存在下に行うことを特徴とする。  【選択図】  なし【特許請求の範囲】
【請求項１】
チタン化合物とバリウム化合物の水熱反応を、前記バリウム化合物中のバリウム１モル又は前記チタン化合物中のチタン１モルに対して０．００４〜０．１５モルのルビジウム化合物及び／又はカリウム化合物の存在下に行う、チタン酸バリウム粉末の製造方法。
【請求項２】
前記チタン化合物として、水酸化チタン、含水酸化チタン、四塩化チタン加水分解物又は酸化チタンを用いる、請求項１に記載のチタン酸バリウム粉末の製造方法。
【請求項３】
前記チタン化合物として、酸化チタン微粒子を用いる、請求項１に記載のチタン酸バリウム粉末の製造方法。
【請求項４】
前記バリウム化合物として、水溶性バリウム化合物を用いる、請求項１に記載のチタン酸バリウム粉末の製造方法。
【請求項５】
前記水溶性バリウム化合物が、水酸化バリウム又は水酸化バリウム８水和物である、請求項４に記載のチタン酸バリウム粉末の製造方法。
【請求項６】
請求項１〜５の何れかの方法により得られるチタン酸バリウム粉末。
【請求項７】
水熱合成法で製造され、ルビジウム及び／又はカリウムを合計で０．０１〜０．３０モル％含む、チタン酸バリウム粉末。
【請求項８】
誘電体層を有する電子部品であって、
前記誘電体層が、請求項６又は７に記載のチタン酸バリウム粉末を用いて製造されたものである、電子部品。
【請求項９】
内部電極層と誘電体層とが交互に複数積層された素子本体を有する積層セラミックコンデンサであって、
前記誘電体層が、請求項６又は７に記載のチタン酸バリウム粉末を用いて製造されたものである、積層セラミックコンデンサ。
【発明の詳細な説明】
【技術分野】
【０００１】
本発明は、水酸基混入の少ないチタン酸バリウム粉末を製造する方法に関する。さらに詳しくはコンデンサ、ＰＴＣ素子などの電子部品の構成材料として有用なチタン酸バリウム粉末の製造方法に関する。
【背景技術】
【０００２】
電子部品の小型化に伴い、コンデンサの誘電体厚みが薄層化してきている。この誘電体厚みの薄層化に伴って、誘電体材料であるチタン酸バリウム粉末の微粒化が進んでいる。微細なチタン酸バリウムを製造する方法としては、液相法が有利である。特に、水熱合成法が、微細で粒度分布の狭いチタン酸バリウム粉末の製法として適している。
【０００３】
水熱合成法とは、たとえば、水溶性チタン塩（たとえば水酸化チタン）と水溶性バリウム塩（たとえば水酸化バリウム）とを、アルカリ性の高温高圧水中で反応させ、結晶性のチタン酸バリウム粉末を得る方法である（特許文献１参照）。
【０００４】
しかしながら、通常の水熱合成法によりチタン酸バリウムを製造した場合、チタン酸バリウムの結晶内部で、本来、酸素（Ｏ２−）が存在すべき格子位置に水酸基（ＯＨ−  ）が混入することがある。酸素の電荷は−２であるが、水酸基の電荷は−１である。つまり酸素と水酸基とでは価数が異なるため、酸素が存在すべき格子位置に水酸基が混入すると、結晶内での電荷的バランス（電気的中性）が崩れてしまう。この場合、電荷的バランスを保持するために、本来、バリウムイオン（Ｂａ２＋）が入るべき格子位置が空孔となり、バリウムの欠陥が導入される。つまり、バリウム欠陥が生成されると電気的中性が保たれる。
【０００５】
しかしながら、バリウム欠陥が導入されたチタン酸バリウム粉末を加熱すると、水酸基は粒子外に排出されるが、バリウム欠陥は結晶内部の特定箇所に集合して、ポアと呼ばれる空洞が形成されてしまう。このポアが、該粉末を用いて製造されたコンデンサの信頼性を悪化させたり、電気容量を低下させる原因となる。
【特許文献１】ＷＯ９９／５９９１９（特願２０００−５４９５４２号）
【発明の開示】
【発明が解決しようとする課題】
【０００６】
本発明の目的は、バリウム欠陥の少ないチタン酸バリウム粉末と、該粉末の製造方法と、該粉末を用いて製造された積層セラミックコンデンサなどの電子部品とを、提供することである。
【課題を解決するための手段】
【０００７】
本発明者は、チタン酸バリウムを水熱合成法により製造する際に、チタン化合物及びバリウム化合物とともに、ルビジウム化合物及び／又はカリウム化合物を特定量で添加することにより、バリウム欠陥の少ないチタン酸バリウム粉末が得られることを見出した。
【０００８】
すなわち、本発明によれば、
チタン化合物とバリウム化合物の水熱反応を、前記バリウム化合物中のバリウム１モル又は前記チタン化合物中のチタン１モルに対して０．００４〜０．１５モルのルビジウム化合物及び／又はカリウム化合物の存在下に行う、チタン酸バリウム粉末の製造方法が提供される。
ルビジウム化合物”及び／又は”カリウム化合物であるので、ルビジウム化合物単独で存在させても良いし、カリウム化合物単独で存在させても良いし、あるいは両者を併せて存在させても良い。
【０００９】
本発明によれば、上記方法により得られるチタン酸バリウム粉末が提供される。
【００１０】
本発明によれば、水熱合成法で製造され、ルビジウム及び／又はカリウムを合計で０．０１〜０．３０モル％含む、チタン酸バリウム粉末が提供される。ルビジウム及び／又はカリウムの合計含有量が０．０１モル％未満だと含有させる効果が小さく、０．３０モル％を超えると異相が生成し、誘電率の低下を招く。
【００１１】
本発明によれば、誘電体層を有する電子部品であって、
前記誘電体層が、上記チタン酸バリウム粉末を用いて製造されたものである、電子部品が提供される。
【００１２】
本発明によれば、内部電極層と誘電体層とが交互に複数積層された素子本体を有する積層セラミックコンデンサであって、
前記誘電体層が、上記チタン酸バリウム粉末を用いて製造されたものである、積層セラミックコンデンサが提供される。
【発明の効果】
【００１３】
水熱合成法により製造されたチタン酸バリウム中のポア生成機構は、上述した背景技術の欄で述べたように、結晶内部に水酸基が混入することで、結晶内での電荷的バランスが崩れ、これを補うために、バリウム欠陥が導入され、この欠陥がポア生成の原因となる。
【００１４】
これに対し、本発明では、チタン化合物とバリウム化合物の水熱反応を、バリウム欠陥を抑制するための特定量のルビジウム化合物及び／又はカリウム化合物の存在下に行う。酸素が存在すべき格子位置に水酸基が入ることにより、電荷は−２から−１となり、＋１である。このとき、結晶内での電荷的バランスが崩れてしまうので、これを補うために、バリウムイオンが入るべき格子位置が空孔となる。この空孔部分に、１価のルビジウムイオン及び／又はとカリウムイオンが入り込み、電荷が＋２から＋１となり、−１となって、バリウム欠陥が解消される。
【００１５】
つまり、本発明では、バリウムイオンが入るべき格子位置に入ることができる価数の異なる元素（１価の元素）の存在下に、水熱反応を進行させることで、水酸基混入による電荷の変動をキャンセルさせ、その結果、バリウムの欠陥を生成させないようにし、結晶内での電荷的バランスを保つようにするものである。
【００１６】
このようにして製造されたチタン酸バリウム粉末を加熱しても、内部に欠陥を含まないため、ポアが形成されることはない。
【００１７】
従って、上述した方法により製造されるチタン酸バリウム粉末を用いてコンデンサを作製した場合、信頼性を悪化させたり、電気容量を低下させることもなく、高容量かつ高信頼性の製品が得られることが期待される。
【００１８】
なお、ルビジウムＲｂとカリウムＫは、ともにアルカリ金属群に属する元素である。アルカリ金属元素としては、Ｒｂ及びＫの他に、リチウムＬｉ、ナトリウムＮａ、セシウムＣｓも含まれるが、本発明では、Ｌｉ、Ｎａ、Ｃｓは除外される。ＲｂとＫは、バリウムＢａと同程度のイオン半径を持つため、チタン酸バリウム粉末内部でのバリウム欠陥位置に入りやすいと考えられる。これに対し、Ｌｉ、Ｎａは、Ｂａと比較してイオン半径が小さく、ＣｓはＢａと比較してイオン半径が大きいので、いずれも本発明には適さない元素であると考えている。
【００１９】
本発明の方法により製造されるチタン酸バリウム粉末は、コンデンサ、ＰＴＣ素子などの電子部品の構成材料として、好適に用いることができる。
【発明を実施するための最良の形態】
【００２０】
以下、本発明を、図面に示す実施形態に基づき説明する。図１は本発明の一実施形態に係る積層セラミックコンデンサの概略断面図である。
【００２１】
図１に示すように、本発明の電子部品の一例としての積層セラミックコンデンサ１は、層間誘電体層２と内部電極層３とが交互に積層された構成のコンデンサ素子本体１０を有する。このコンデンサ素子本体１０の両側端部には、素子本体１０の内部で交互に配置された内部電極層３と各々導通する一対の外部電極４が形成してある。内部電極層３は、各側端面がコンデンサ素子本体１０の対向する２端部の表面に交互に露出するように積層してある。
【００２２】
一対の外部電極４は、コンデンサ素子本体１０の両端部に形成され、交互に配置された内部電極層３の露出端面に接続されて、コンデンサ回路を構成する。
【００２３】
コンデンサ素子本体１０の形状に特に制限はないが、通常、直方体状とされる。また、その寸法にも特に制限はなく、用途に応じて適当な寸法とすればよいが、通常、縦（０．６〜５．６ｍｍ）×横（０．３〜５．０ｍｍ）×高さ（０．３〜１．９ｍｍ）程度である。
【００２４】
コンデンサ素子本体１０において、内部電極層３および層間誘電体層２の積層方向の両外側端部には、外側誘電体層２０が配置してあり、素子本体１０の内部を保護している。
【００２５】
層間誘電体層２および外側誘電体層２０の組成は、本発明では特に限定されないが、たとえば以下の誘電体磁器組成物で構成される。  
【００２６】
本実施形態の誘電体磁器組成物は、後述の水熱合成法により製造されたチタン酸バリウムを主成分として有する。誘電体磁器組成物中に主成分と共に含まれる副成分としては、Ｍｎ，Ｃｒ，Ｃａ，Ｂａ，Ｍｇ，Ｖ，Ｗ，Ｔａ，Ｎｂ及びＲ（ＲはＹなどの希土類元素の１種以上）の酸化物並びに焼成により酸化物になる化合物を一種類以上含有するものが例示される。
【００２７】
内部電極層３は、実質的に電極として作用する卑金属の導電材で構成されることが好ましい。導電材として用いる卑金属としては、Ｎｉ又はＮｉ合金が好ましい。
【００２８】
外部電極４としては、通常Ｎｉ，Ｐｄ，Ａｇ，Ａｕ，Ｃｕ，Ｐｔ，Ｒｈ，Ｒｕ，Ｉｒ等の少なくとも１種又はそれらの合金を用いることができる。通常は、Ｃｕ，Ｃｕ合金、Ｎｉ又はＮｉ合金等や、Ａｇ，Ａｇ−Ｐｄ合金、Ｉｎ−Ｇａ合金等が使用される。
【００２９】
本実施形態に係る積層セラミックコンデンサ１を製造するには、たとえば、まず、焼成後に図１に示す層間誘電体層２及び外側誘電体層２０を形成するための焼成前層間誘電体層及び焼成前外側誘電体層を構成することとなる誘電体層用ペーストと、焼成後に図１に示す内部電極層３を形成するための焼成前内部電極層を構成することとなる内部電極層用ペーストとを準備する。
【００３０】
本実施形態での、誘電体層用ペースト中の誘電体原料に含まれるチタン酸バリウムは、水熱合成法により製造される。具体的には、以下の通りである。
【００３１】
チタン酸バリウム粉末の製造方法
（１）まず、出発原料としての、チタン化合物と、バリウム化合物と、ルビジウム化合物及び／又はカリウム化合物とを、準備する。
【００３２】
チタン化合物としては、ハロゲン化物、水酸化物、硝酸塩、硫酸塩、酢酸塩、過塩素酸塩、しゅう酸塩およびアルコキシドから選択される１種又は２種以上が用いられる。具体的には、水酸化チタン、含水酸化チタン、四塩化チタンおよびその加水分解物又は酸化チタンなどであり、これらの中でも酸化チタン微粒子が好ましく用いられる。酸化チタン微粒子としては、特に限定されないが、アナターゼ型酸化チタン、ルチル型酸化チタン、あるいはその混合体であることが好ましい。好ましくは、酸化チタン微粒子の比表面積が３５ｍ２  ／ｇ以上である。すなわち、酸化チタン微粒子の粒径は、小さい方が好ましい。酸化チタン微粒子の粒径が大きすぎると、反応が不十分となる傾向にある。
【００３３】
バリウム化合物としては、ハロゲン化物、水酸化物、硝酸塩、硫酸塩、酢酸塩、過塩素酸塩、しゅう酸塩およびアルコキシドから選択される１種又は２種以上が用いられる。特に水溶性バリウム化合物が好ましく用いられる。水溶性バリウム化合物としては、特に限定されず、水酸化バリウム、水酸化バリウム８水和物、酢酸バリウム、塩化バリウムが例示されるが、これらの中でも、水酸化バリウム又は水酸化バリウム８水和物が好ましく用いられる。
【００３４】
なお、必要に応じて、水酸化ナトリウム、アンモニア、水酸化カリウム、テトラメチルアンモニウムヒドロキシド等のアミン類などのアルカリ性化合物を加えても良い。
【００３５】
ルビジウム化合物としては、塩化ルビジウム、酢酸ルビジウム、臭化ルビジウム、水酸化ルビジウム−水和物、炭酸ルビジウム、塩素酸ルビジウム、硫酸ルビジウムの１種又は２種以上が用いられる。特に塩化ルビジウム、水酸化ルビジウム−水和物が好ましく用いられる。
【００３６】
カリウム化合物としては、塩化カリウム、酢酸カリウム、臭化カリウム、炭酸カリウム、塩素酸カリウム、水酸化カリウム、くえん酸カリウムの１種又は２種以上が用いられる。特に塩化カリウム、水酸化カリウムが好ましく用いられる。
【００３７】
本実施形態では、これらの各化合物として、予め、粉末状、水溶液状又は懸濁液状に調製されたものを用いても良い。
【００３８】
（２）次に、これらの各化合物を、圧力容器などの反応釜に入れ、水熱反応を行わせ、反応物を得る。
【００３９】
具体的には、チタン化合物と、バリウム化合物とが、所定のＢａ／Ｔｉ比となるように投入する。好ましくは、チタン化合物のモル数に対して等モル以上のモル数で、バリウム化合物を加える。チタン化合物のモル数をＡとし、バリウム化合物のモル数をＢとした場合に、好ましくは、Ｂ／Ａは、１〜２である。この場合において、チタン酸バリウム粉末と共に得られた過剰なバリウム化合物を除去することが好ましい。さらに好ましくは、チタン化合物のモル数に対して、実質的に等モルで、バリウム化合物を加える。この場合には、過剰なバリウム化合物を除去する必要がない。
【００４０】
なお、アルカリ性化合物を添加する場合、水溶液中の水素イオン濃度（ｐＨ）が、好ましくは１１以上となるように加える。
【００４１】
また、ルビジウム化合物及び／又はカリウム化合物の添加量（混合割合）は、バリウム化合物中のバリウム１モル又は前記チタン化合物中のチタン１モルに対して、０．００４〜０．１５モル、好ましくは０．０１〜０．１２モル、より好ましくは０．０５〜０．１０モルとなるように投入する。ルビジウム化合物及び／又はカリウム化合物の添加量が少なすぎると効果が少なく、多すぎると得られるチタン酸バリウム粉末中に異相が生成し、該粉末を用いて、たとえば積層セラミックコンデンサを製造した場合、該積層セラミックコンデンサの誘電率の低下を招いてしまう。
【００４２】
本発明では、チタン化合物とバリウム化合物の水熱反応を、特定量のルビジウム化合物及び／又はカリウム化合物の存在下に行う点が特徴である。酸素が存在すべき格子位置に水酸基が入ることで結晶内での電荷的バランスが崩れてしまい、これを補うために、バリウムイオンが入るべき格子位置が空孔となるが、この空孔部分に、１価のルビジウムイオン及び／又はとカリウムイオンが入り込み、バリウム欠陥が解消される。つまり、水酸基混入による電荷の変動をキャンセルさせ、その結果、バリウムの欠陥を生成させないようにし、結晶内での電荷的バランスが保たれる。
【００４３】
なお、各化合物の投入の際には、所定量の、たとえばイオン交換水などを併せて投入しても良い。
【００４４】
水熱反応は、通常、水溶液の水素イオン濃度（ｐＨ）が高い、好ましくは１１以上のアルカリ性水溶液中で行われる。
【００４５】
水熱反応温度は、反応率を高める必要から、好ましくは８０℃以上、より好ましくは１５０℃以上である。溶液の圧力上昇を防止するとの観点から、反応温度の上限は、好ましくは５００℃程度である。
【００４６】
水熱反応時間は、特に限定されないが、好ましくは３０分以上、より好ましくは６０分以上である。あまりに長すぎると不経済なので、反応時間の上限は、好ましくは３６０分程度である。
【００４７】
水熱反応は、二酸化炭素が存在しない雰囲気下で行うことが好ましい。二酸化炭素が存在する雰囲気で水熱反応を行うと、炭酸バリウム相が生成する不都合を生じうる。
【００４８】
水熱反応は、好ましくは１．０気圧以上、より好ましくは４．５気圧以上の高圧で行われる。
【００４９】
（３）次に、得られた反応物（スラリー）を乾燥させて、チタン酸バリウム粉末を得る。乾燥は、従来公知の方法により行うことができる。
【００５０】
なお、得られた反応物を一度大気中で乾燥させた後、酢酸水溶液などの弱酸溶液中で洗浄してもよい。こうすることで、過剰なバリウム（炭酸バリウム）のみを除去することができる。
【００５１】
このようにして水熱合成法で製造されたチタン酸バリウムは、一定の球状であり、比表面積の逆数から算出された粒子径が、好ましくは０．０２〜０．２０μｍで、かつ粒度分布が狭く、かつ結晶性も良好である。また、Ｂａ／Ｔｉの原子比は、０．９９〜１．０１と１．００に極めて近い。さらに、スラリー化した際の分散性が極めて高い。したがって、誘電体層用ペースト中の誘電体原料に含まれる主成分原料として好適である。
また、水熱合成法で製造されたチタン酸バリウムは、ルビジウム及び／又はカリウムを合計で０．０１〜０．３０モル％含み、内部にバリウム欠陥が少ない。このため、製造されたチタン酸バリウム粉末を加熱しても、ポアが少なく、該チタン酸バリウム粉末を用いてコンデンサを作製した場合、信頼性を悪化させたり、電気容量を低下させることもなく、高容量かつ高信頼性の製品が得られることが期待される。
【００５２】
こうして得られたチタン酸バリウムを含む誘電体原料を有する誘電体層用ペーストと、内部電極層用ペーストとを用いて、焼成前誘電体層と焼成前内部電極層とが積層されたグリーンチップを作製し、脱バインダ工程、焼成工程、必要に応じて行われるアニール工程を経て形成された、焼結体で構成されるコンデンサ素子本体１０に、外部電極４を形成して、積層セラミックコンデンサ１が製造される。
【００５３】
本実施形態の積層セラミックコンデンサ１は、本発明のチタン酸バリウム粉末を用いて製造されているので、信頼性の悪化や、電気容量の低下もなく、高容量かつ高信頼性を有する。
【００５４】
以上、本発明の実施形態について説明してきたが、本発明はこうした実施形態に何等限定されるものではなく、本発明の要旨を逸脱しない範囲内において種々なる態様で実施し得ることは勿論である。
【実施例】
【００５５】
次に、本発明の実施の形態をより具体化した実施例を挙げ、本発明をさらに詳細に説明する。ただし、本発明はこれらの実施例のみに限定されるものではない。
【００５６】
実施例１
１モルの水酸化バリウムと、１モルの酸化チタンと、０．１モルの塩化ルビジウムとを、１リットルのイオン交換水とともに高圧容器に入れ、３００℃で、１時間、水熱反応を行った。
【００５７】
反応後のスラリーを濾過乾燥し、濾紙上のチタン酸バリウム粉末を、大気雰囲気で１１０℃のオーブンで乾燥させた。
【００５８】
得られたチタン酸バリウム粉末をＸ線回折で同定したところ、立方晶チタン酸バリウムであることが確認できた。また、得られたチタン酸バリウム粉末の粒子径を比表面積の逆数から算出したところ、約５０ｎｍであった。また、得られたチタン酸バリウム粉末のルビジウム含有量を蛍光Ｘ線分析の方法で測定したところ、０．２０モル％であった。
【００５９】
このようなチタン酸バリウム粉末の内部のポア量を確認するために、該チタン酸バリウム粉末を９００℃で１時間、熱処理した後にＴＥＭ観察した。なお、このような熱処理をするのは、水酸基を排出してポアを特定箇所に集合させるためである。その結果、ポア量が非常に少ないことが確認された。
【００６０】
また、得られたチタン酸バリウム粉末のポア量を定量的に表現するために、該チタン酸バリウム粉末の比重をピクノメーターを用いて測定したところ、５．８９ｇ／ｃｍ３  であった。この値は、ポア量が略ゼロのときの比重：約６．００ｇ／ｃｍ３  に非常に近く、ポア量が少ないことを反映して比重が大きいことが確認された。
【００６１】
実施例２
塩化ルビジウムの添加量を０．０２モルとした以外は、実施例１と同様にして、チタン酸バリウム粉末を得た。そして、実施例１と同様の評価を行った。その結果、得られたチタン酸バリウム粉末は、立方晶チタン酸バリウムであり、粒子径が約５０ｎｍ、ルビジウム含有量が０．０５モル％、比重が５．８５ｇ／ｃｍ３  であった。ポア量が少ないことを反映して比重が大きいことが確認された。
【００６２】
実施例３
塩化ルビジウムの代わりに塩化カリウムを用いた以外は、実施例１と同様にして、チタン酸バリウム粉末を得た。そして、実施例１と同様の評価を行った。その結果、得られたチタン酸バリウム粉末は、立方晶チタン酸バリウムであり、粒子径が約５０ｎｍ、カリウム含有量が０．１５モル％、比重が５．８１ｇ／ｃｍ３  であった。ポア量が少ないことを反映して比重が大きいことが確認された。
【００６３】
実施例４
塩化カリウムの添加量を０．０２モルとした以外は、実施例３と同様にして、チタン酸バリウム粉末を得た。そして、実施例３と同様の評価を行った。その結果、得られたチタン酸バリウム粉末は、立方晶チタン酸バリウムであり、粒子径が約５０ｎｍ、カリウム含有量が０．０３モル％、比重が５．７７ｇ／ｃｍ３  であった。ポア量が少ないことを反映して比重が大きいことが確認された。
【００６４】
実施例５
０．１モルの塩化ルビジウムの代わりに、０．０５モルの塩化ルビジウム及び０．０５モルの塩化カリウムを用いた以外は、実施例１と同様にして、チタン酸バリウム粉末を得た。そして、実施例１と同様の評価を行った。その結果、得られたチタン酸バリウム粉末は、立方晶チタン酸バリウムであり、粒子径が約５０ｎｍ、ルビジウム及びカリウムの合計含有量が０．１９モル％、比重が５．８７ｇ／ｃｍ３  であった。ポア量が少ないことを反映して比重が大きいことが確認された。
【００６５】
比較例１
塩化ルビジウムを添加しなかった以外は、実施例１と同様にして、チタン酸バリウム粉末を得た。そして、実施例１と同様の評価を行った。その結果、得られたチタン酸バリウム粉末は、立方晶チタン酸バリウムであり、粒子径が約５０ｎｍであったが、実施例１〜５と比較して比重が５．５６ｇ／ｃｍ３  と小さかった。このことから比較例１では、乾燥後のチタン酸バリウム粉末は、多くのポアを含むことが予想できた。
【００６６】
比較例２
塩化ルビジウムの代わりに塩化ナトリウムを用いた以外は、実施例１と同様にして、チタン酸バリウム粉末を得た。そして、実施例１と同様の評価を行った。その結果、得られたチタン酸バリウム粉末は、立方晶チタン酸バリウムであり、粒子径が約５０ｎｍ、ナトリウム含有量が０．０１モル％であったが、実施例１〜５と比較して比重が５．５２ｇ／ｃｍ３  と小さかった。このことから比較例１では、乾燥後のチタン酸バリウム粉末は、多くのポアを含むことが予想できた。
【００６７】
比較例３
塩化ルビジウムの代わりに塩化リチウムを用いた以外は、実施例１と同様にして、チタン酸バリウム粉末を得た。そして、実施例１と同様の評価を行った。その結果、得られたチタン酸バリウム粉末は、立方晶チタン酸バリウムであり、粒子径が約５０ｎｍ、リチウム含有量が０．０１モル％であったが、実施例１〜５と比較して比重が５．６０ｇ／ｃｍ３  と小さかった。このことから比較例１では、乾燥後のチタン酸バリウム粉末は、多くのポアを含むことが予想できた。
【００６８】
比較例４
塩化ルビジウムの添加量を０．２モルとした以外は、実施例１と同様にして、チタン酸バリウム粉末を得た。そして、実施例１と同様の評価を行った。その結果、得られたチタン酸バリウム粉末は、粒子径が約５０ｎｍ、ルビジウム含有量が０．３７モル％であったが、粉末のｘ線回折を測定したところ、立方晶チタン酸バリウムであったが、チタン酸バリウム以外の同定不能なピークが検出され、不純物相の存在が確認された。また、得られたチタン酸バリウム粉末を用いてコンデンサを作製したところ、室温の誘電損失（ｔａｎδ）が増大してしまい、コンデンサ用の材料としては適していないことが確認された。
【図面の簡単な説明】
【００６９】
【図１】図１は本発明の一実施形態に係る積層セラミックコンデンサの概略断面図である。
【符号の説明】
【００７０】
１…  積層セラミックコンデンサ
１０…  コンデンサ素子本体
２…  層間誘電体層
２０…  外側誘電体層
３…  内部電極層
４…  外部電極
【図１】
2005306634.tif 000002